液体中にカーボンナノファイバーを分散させる方法において、分散剤としてナノダイヤモンドを添加して、液体中にカーボンナノファイバーを分散させることを特徴とする液体中へのカーボンナノファイバーの分散方法。液体が水系液体であることを特徴とする請求項1記載の液体中へのカーボンナノファイバーの分散方法。液体がめっき液である請求項1または2記載の液体中へのカーボンナノファイバーの分散方法。液体中に、分散剤としてナノダイヤモンドが添加されて、液体中にカーボンナノファイバーが分散されていることを特徴とするカーボンナノファイバー分散液。液体が水系液体であることを特徴とする請求項4記載のカーボンナノファイバー分散液。液体がめっき液である請求項4または5記載のカーボンナノファイバー分散液。特許文献1には、めっき液中へのカーボンナノファイバーの分散剤としてポリアクリル酸等の界面活性剤を用いている。ポリアクリル酸は、カーボンナノファイバーの分散剤として特に優れている。しかしながら、特許文献1のものでは、得られるめっき膜中に、微量ではあるが有機物が混入することとなり、複合材料めっき膜の物理特性耐摩耗性、熱伝導率等を低下させるおそれがある。また、カーボンナノファイバーの表面に親水基を導入して水系液体中への分散性を向上させるものにおいても、カーボンナノファイバーが改質されていることから、複合材料とした場合に、やはり物理特性を低下させるおそれがある。本発明は上記課題を解決すべくなされたものであり、その目的とするところは、分散剤として有機物を用いることなく、また表面改質することなく、カーボンナノファイバーを液中に良好に分散させることができる液体中へのカーボンナノファイバー分散方法、およびカーボンナノファイバー分散液を提供することにある。本発明に係る液体中へのカーボンナノファイバー分散方法は、液体中にカーボンナノファイバーを分散させる方法において、分散剤としてナノダイヤモンドを添加して、液体中にカーボンナノファイバーを分散させることを特徴とする。液体が、水の他に、めっき液等の水系液体中に、カーボンナノファイバーを良好に分散することができる。また、本発明に係るカーボンナノファイバー分散液は、液体中に、分散剤としてナノダイヤモンドが添加されて、液体中にカーボンナノファイバーが分散されていることを特徴とする。液体は、水の他に、めっき液等の水系液体中に、カーボンナノファイバーを良好に分散することができる。本発明によれば、分散剤として有機物を用いることなく、また表面改質することなく、カーボンナノファイバーを液中に良好に分散させることができる液体中へのカーボンナノファイバー分散方法、およびカーボンナノファイバーが良好に分散したカーボンナノファイバー分散液を提供することができる。以下本発明の好適な実施の形態を詳細に説明する。本発明は、上記のように、分散剤としてナノダイヤモンドを添加して、液体中にカーボンナノファイバーを分散させることを特徴とする。液体としては、水、水溶液、めっき液など、特に水系液体中に、カーボンナノファイバーを良好に分散できる。ナノダイヤモンドは、粒径が数nm~200nm程度の粒子が混在したものを用いることができる。ナノダイヤモンドの製法は種々知られているが、いわゆる爆発法によって製造されたものが、一次粒子の粒径が数nm4~6nmのものが得られる。しかし、このナノダイヤモンドは凝集している。この凝集体を、例えば高速撹拌ビーズミリング処理して壊し、4~6nmの一次粒子を含む粒子に解砕することができる。このような、4~6nm程度の粒径の一次粒子を含む、粒径が数nm~200nm程度の粒子が混在したナノダイヤモンドを分散剤として用いることができる。カーボンナノファイバーは、昭和電工製のVGCF登録商標を用いたがこれに限定されるものではない。VGCF登録商標は、直径150nm程度、長さ10~20μm程度の気相法による微細炭素繊維である。カーボンナノファイバーは凝集していて、また疎水性を有することから、カーボンナノファイバーを水に混入しただけのものは、超音波を印加するなどして撹拌しても分散しない。このカーボンナノファイバーを混入した水に、ナノダイヤモンドを添加していくと、ある量を超えた段階で急にカーボンナノファイバーが水に分散することがわかった。カーボンナノファイバーは上記のように凝集していて水に分散しにくいが、ナノダイヤモンドを添加すると、同じ炭素材であるナノダイヤモンドがカーボンナノファイバーの表面に付着し、所要量のナノダイヤモンドが付着して、カーボンナノファイバーの表面を所要面積以上覆った場合に、単体の繊維に分離しやすくボールベアリング効果、また疎水性も低下し、急に分散性を示すものと考えられる。ナノダイヤモンドの添加量は、カーボンナノファイバーの添加量や、水系液体の組成にもよるが、カーボンナノファイバー2g/lに対し、ナノダイヤモンド20g/l以上の場合が分散性が良好であった。純水に、カーボンナノチューブVGCF:登録商標を2g/l、ナノダイヤモンド20g/lを添加し、撹拌棒で撹拌し、静置した状態を図1に示す。純水に、カーボンナノチューブVGCF:登録商標2g/lのみを添加し、撹拌棒で撹拌し、静置した状態を比較例として図2に示す。図1に示すように、ナノダイヤモンドを添加した場合、カーボンナノチューブの凝集がほどけ、カーボンナノチューブ単体として沈殿しているのがわかる。この液を撹拌すると、水中にカーボンナノチューブが分散した状態で浮遊する。一方、ナノダイヤモンドを添加しない場合には、図2に示すように、カーボンナノチューブ自体が凝集したまま沈殿しているのがわかる。この液を撹拌しても、カーボンナノチューブは凝集したままであり、撹拌を停止すれば直ちに沈殿してしまう。銅めっき液やニッケルめっき液に、カーボンナノチューブVGCF:登録商標を2g/l、ナノダイヤモンド20g/lを添加した場合にも、カーボンナノチューブが良好に分散された。これらめっき液にてめっきしたところ、めっき皮膜中にカーボンナノファイバーが良好に取り込まれた。このめっき皮膜中にはナノダイヤモンドも取り込まれ、硬度の高いめっき皮膜が得られた。